(57)【要約】      （修正有）【課題】鋼の高能率加工においても、長期の使用にわたり、優れた切削性能を発揮するＷＣ基超硬合金基体、および、該超硬合金基体を用いた切削工具を提供する。【解決手段】粒径が０．１〜２．０μｍの細粒３の群と粒径が３．０〜１０．０μｍの粗粒４の群を含む２以上の群に分類されるＷＣ粒子を有し、表面６からその内部に向かって平均厚さが１０〜３０μｍのβ相５を有しない層状の領域７を有し、前記領域におけるＷＣ接着度は０．５５以上であり、前記領域におけるビッカース硬度の最低値と前記表面から３００μｍ離れた内部におけるビッカース硬度との差が１８０〜２３０Ｈｖであること、を特徴とするＷＣ基超硬合金基体２とこの基体に硬質被覆層１が被覆されていることを特徴とする表面被覆切削工具。【選択図】図１
2022000532.tif 000002
【特許請求の範囲】
【請求項１】
ＷＣ基超硬合金基体であって、
粒径が０．１〜２．０μｍの細粒の群と粒径が３．０〜１０．０μｍの粗粒の群を含む２以上の群に分類されるＷＣ粒子を有し、
表面からその内部に向かって平均厚さが１０〜３０μｍのβ相を有しない層状の領域を有し、
前記領域におけるＷＣ接着度は０．５５以上であり、
前記領域におけるビッカース硬度の最低値と前記表面から３００μｍ離れた内部におけるビッカース硬度との差が１８０〜２３０Ｈｖであること、
を特徴とするＷＣ基超硬合金基体。
【請求項２】
前記β相を有しない層状の領域において、前記細粒の群に分類されるＷＣ粒子の占める面積をＳα、前記粗粒の群に分類されるＷＣ粒子の占める面積をＳβとするとき、
Ｓα／（Ｓα＋Ｓβ）＝０．２５〜０．６０
であることを特徴とする請求項１に記載のＷＣ基超硬合金基体。
【請求項３】
請求項１または２に記載のＷＣ基超硬合金基体に硬質被覆層が被覆されていることを特徴とする表面被覆切削工具。
【発明の詳細な説明】
【技術分野】
【０００１】
本発明は、ＷＣ基超硬合金基体およびこれを用いた表面被覆切削工具に関する。
【背景技術】
【０００２】
金属材料の切削加工には、ＷＣ基超硬合金基体に耐摩耗性、耐酸化性、耐溶着性等に優れたセラミックス硬質被覆層を蒸着法により被覆した表面被覆切削工具が用いられている。しかし、セラミックス硬質被覆層をＷＣ基超硬合金基体に被覆しても、この超硬合金基体の強度低下が起こることがあるため、この強度低下を防止して強度と靭性をバランスよく向上させる工夫がＷＣ基超硬合金基体に対してなされている。
【０００３】
例えば、特許文献１には、Ｃｏを４〜１０質量％含んだ基体の任意の断面において、ＷＣ結晶の８０％以上が、粒度０．１〜１μｍの微粒Ａと、粒度３〜１０μｍの粗粒Ｂのいずれかに含まれ、微粒Ａ面積／粗粒Ｂ面積が０．２５〜０．４５であるＷＣ基超硬合金基体が記載され、このＷＣ基超硬合金基体に硬質被覆層を被覆した切削工具は、一般鋼および難削材の高速切削において優れた切削性を長期にわたって発揮するとされている。
【先行技術文献】
【特許文献】
【０００４】
【特許文献１】特開平７−２５２５７９号公報
【発明の概要】
【発明が解決しようとする課題】
【０００５】
特許文献１に記載されたＷＣ基超硬合金基体は強度と靭性が向上しているものの、耐塑性変形性が十分ではなく、鋼の高能率加工（高送り加工、高切込み加工）のための表面被覆切削工具の工具基体に用いた場合に、変形により短時間に工具寿命に至ってしまう。
ここで、高送り加工とは、例えば、送り量が１．０〜４．０ｍ／ｒｅｖ程度、高切込み加工とは、例えば、切込み量が１．５〜４．０ｍｍ程度をいう。
【０００６】
そこで、本発明は、ＷＣ基超硬合金基体が優れた耐塑性変形性と塑性変形に起因する欠損に対し十分な耐性を有し、切削工具の工具基体として用いた場合、特に、鋼の高能率加工においても、長期の使用にわたり、優れた切削性能を発揮するＷＣ基超硬合金基体、および、該超硬合金基体を用いた表面被覆切削工具を提供することを目的とする。
【課題を解決するための手段】
【０００７】
本発明者は、ＷＣ基超硬合金の耐塑性変形性を向上させるために鋭意検討を重ねた。その結果、ＷＣ基超硬合金基体につき、ＷＣ粒子が細粒の群と粗粒の群を含む２以上の粒度分布の群に分類され、かつ、β相が存在しない領域がＷＣ基超硬合金基体の表面からその内部に向かって所定の厚さで存在し、該領域のＷＣ接着度が所定値以上であって、さらに、該領域と該領域より内部の領域のそれぞれのビッカース硬度の差が所定値を満足するとき、耐塑性変形性が向上し、塑性変形に起因する欠損に対する耐久性も向上するという新規な知見を得た。
【０００８】
本発明は、この知見に基づくものであって、次のとおりのものである。
「（１）ＷＣ基超硬合金基体であって、
粒径が０．１〜２．０μｍの細粒の群と粒径が３．０〜１０．０μｍの粗粒の群を含む２以上の群に分類されるＷＣ粒子を有し、
表面からその内部に向かって平均厚さが１０〜３０μｍのβ相を有しない層状の領域を有し、
前記領域におけるＷＣ接着度は０．５５以上であり、
前記領域におけるビッカース硬度の最低値と前記表面から３００μｍ離れた内部におけるビッカース硬度との差が１８０〜２３０Ｈｖであること、
を特徴とするＷＣ基超硬合金基体。
（２）前記β相を有しない層状の領域において、前記細粒の群に分類されるＷＣ粒子の占める面積をＳα、前記粗粒の群に分類されるＷＣ粒子の占める面積をＳβとするとき、
Ｓα／（Ｓα＋Ｓβ）＝０．２５〜０．６０
であることを特徴とする前記（１）に記載のＷＣ基超硬合金基体。
（３）前記（１）または（２）に記載のＷＣ基超硬合金基体に硬質被覆層が被覆されていることを特徴とする表面被覆切削工具。」
【発明の効果】
【０００９】
本発明のＷＣ基超硬合金基体は、耐塑性変形性に優れ、また、表面被覆切削工具の工具基体として用いた場合、鋼の高能率加工においても、耐塑性変形性に優れ、塑性変形に起因する欠損に対する耐久性が向上して長期の切削寿命を有するという顕著な効果を奏する。
【図面の簡単な説明】
【００１０】
【図１】本発明のＷＣ基超硬合金基体の組織の一例を表す模式図である。
【図２】本発明のＷＣ基超硬合金基体を構成するＷＣ粒子の粒径の分布の一例を模式的に示すグラフである。
【図３】ビッカース硬度を測定するときの研磨面の一例を示す模式図である。
【図４】切刃の逃げ面塑性変形量の一例を示す模式図である。なお、上図（すくい面）は平面図、下図（逃げ面）は側面図である。
【発明を実施するための形態】
【００１１】
以下、本発明のＷＣ基超硬合金基体および切削工具に関し、特に、ＷＣ超硬合金基体がインサート用の工具基体として用いられる場合について、より詳細に説明する。なお、本明細書、特許請求の範囲において、数値範囲を「Ｍ〜Ｎ」（Ｍ、Ｎは共に数値）を用いて表現する場合、その範囲は上限（Ｎ）および下限（Ｍ）の数値を含むものとする。
また、各化合物の組成は化学量論的組成に限られず、従来公知のあらゆる原子比を含むものである。
【００１２】
１．ＷＣ基超硬合金基体の組成
ＷＣ基超硬合金基体は、ＷＣ以外に次の成分を有している。
Ｃｏ：
Ｃｏは、硬質相成分であるＷＣ粒子を結合させる結合相（γ相）を形成させる成分である。その含有割合は、４．０〜１２．０質量％が好ましい。その理由は、４．０質量％未満であると十分な靭性を得ることができないことがあり、一方、１２．０質量％を超えると、切削加工工具として必要とされる硬さを得ることができず、変形や摩耗の進行が顕著になることあるためである。
【００１３】
ＴｉＣ、ＴｉＮ、ＮｂＣ、ＴａＣ、（Ｎｂ、Ｔａ）Ｃ、（Ｔｉ、Ｗ）Ｃ、（Ｔｉ、Ｗ）ＣＮ、Ｃｒ３Ｃ２の少なくとも１種：
ＴｉＣ、ＴｉＮ、ＮｂＣ、ＴａＣ、（Ｎｂ、Ｔａ）Ｃ、（Ｔｉ、Ｗ）Ｃ、（Ｔｉ、Ｗ）ＣＮ、Ｃｒ３Ｃ２の少なくとも１種を５．０〜３０．０質量％の範囲で含有していることが好ましい。その理由は、これらがこの範囲で含有していると、これらは結合相を構成するＣｏにわずかに固溶し、高温硬さを向上させ、ＷＣ粒子の成長を抑える働きを有するためである。
なお、（Ｎｂ、Ｔａ）ＣはＮｂとＴａの複合炭化物、（Ｔｉ、Ｗ）ＣはＴｉとＷの複合炭化物、（Ｔｉ、Ｗ）ＣＮはＴｉとＷの複合炭窒化物である。
【００１４】
β相：
β相とは、Ｔｉ、Ｔａ、Ｎｂ、Ｗを含む複合炭化物、または、複合炭窒化物であり、例えば、（Ｔｉ、Ｗ）Ｃ、（Ｔｉ、Ｗ）ＣＮを例示することができる。
【００１５】
不可避的不純物：
ＷＣ基超硬合金基体には製造過程で混入する不可避的不純物の含有が許容され、その量は０．３質量％以下が好ましい。
【００１６】
２．ＷＣ基超硬合金の組織
図１に、ＷＣ基超硬合金基体の組織の一例である模式図を示す。この図１から明らかなように、ＷＣ基超硬合金基体（２）は、その表面に硬質被覆層（１）を成膜するものであって、細粒の群に分類されるＷＣ粒子（３）と粗粒の群に分類されるＷＣ粒子（４）を含む２以上の群に分類されるＷＣ粒子を有する（細粒の群と粗粒の群以外に分類されるＷＣ粒子の図示は省略している）。さらに、ＷＣ基超硬合金基体の表面（６）から所定範囲にβ相（５）を有していない層状の領域（以下、脱β層ということがある）（７）を有している。
【００１７】
（１）ＷＣ粒子の分布
ＷＣ粒子は、細粒の群と粗粒の群を含む２以上の群に分類される。細粒の群と粗粒の群の２以上を含む群に分類されるとは、細粒の群と粗粒の群に属さないＷＣ粒子が存在することをいう。ＷＣ粒子を細粒の群と粗粒の群の２群のみに分類できるように工業的に製造することが困難であるため、細粒の群と粗粒の群に属さないＷＣ粒子が存在するが、全てのＷＣ粒子数の８０％以上、より好ましくは９０％以上が、この２つの群に分類されることが好ましい。なお、図２には、ＷＣ粒子が２の群にのみ分類される理想的な分布の一例を模式的に示している。
【００１８】
ここで、細粒の群とはＷＣ粒子の粒径が０．１〜２．０μｍの群であり、粗粒の群とはＷＣ粒子の粒径が３．０〜１０μｍの群である。ＷＣ粒子の粒径は、各ＷＣ粒子の面積を測定し、その面積と等しい円の直径を求めたものをいう。
そして、脱β層において、細粒の群に分類されるＷＣ粒子の面積の総和をＳα、粗粒の群に分類されるＷＣ粒子の面積の総和をＳβとするとき、
Ｓα／（Ｓα＋Ｓβ）が０．２５〜０．６０であることがより好ましい。この範囲を満足することにより、より確実に、耐塑性変形性が向上し、鋼の高効率加工であっても長期の切削寿命を得ることができる。
【００１９】
なお、Ｓα／（Ｓα＋Ｓβ）は、脱β層の観察視野でＥＢＳＤ（Ｅｌｅｃｔｒｏｎ  Ｂａｃｋ  Ｓｃａｔｔｅｒｅｄ  Ｄｉｆｆｒａｃｔｉｏｎ）を備えたＳＥＭ（Ｓｃａｎｎｉｎｇ  Ｅｌｅｃｔｒｏｎ  Ｍｉｃｒｏｓｃｏｐｅ）により得られる結晶方位マッピング像から測定されるＷＣ粒子の細粒と粗粒の和（累積）が２００以上になるまで、観察視野を増やして算出する。
【００２０】
（２）β相を有しない層状の領域
脱β層は、ＷＣ基超硬合金基体の表面からその内部に向かって、その平均の厚さが１０〜３０μｍであることが好ましい。その理由は、平均の厚さがこの範囲にあると、靭性の高い脱β層の厚さが適切となって、特に、鋼の高能率加工において、刃先の耐チッピング性を高めるためである。
【００２１】
脱β層の平均の層厚は、次のようにして測定する。すなわち、硬質被覆層を設ける面（逃げ面となる面が好ましいが、逃げ面となる面に限定されない）に対して垂直な断面をＣＰ（ｃｒｏｓｓ  ｓｅｃｔｉｏｎ  ｐｏｌｉｓｈｅｒ）等により鏡面加工して観察面とし、濃度５質量％の水酸化ナトリウム溶液等のアルカリ水溶液を用いてエッチングを行いβ相を腐食させる。そして、複数視野（例えば、５視野）のそれぞれにおいて、前記表面から最も近いβ相への直線距離を測定し、その平均値を算出して脱β層の平均の層さとする。
【００２２】
（３）ＷＣ接着度
ＷＣ接着度とは、例えば、「Ｉｎｔｅｒｎａｔｉｏｎａｌ  Ｊｏｕｒｎａｌ  ｏｆ  Ｒｅｆｒａｃｔｏｒｙ  Ｍｅｔａｌｓ  ＆  Ｈａｒｄ  Ｍａｔｅｒｉａｌｓ  Ｖｏｌ．２１，Ｎｏ．５−６（２００３）ｐ．２４１−２４４」に記載されるように、
ＷＣ接着度＝２ＮＷＣ−ＷＣ／（２ＮＷＣ−ＷＣ＋ＮＷＣ−Ｃｏ）
で与えられる。
【００２３】
ここで、ＮＷＣ−ＷＣは、ＷＣ基超硬合金基体の組織の走査型電子顕微鏡（ＳＥＭ：Ｓｃａｎｎｉｎｇ  Ｅｌｅｃｔｒｏｎ  Ｍｉｃｒｏｓｃｏｐｅ）像上に任意の直線を引いたとき、その線上にあるＷＣ粒子とＷＣ粒子の界面数であり、
ＮＷＣ−Ｃｏは、同組織のＳＥＭ像上に任意の直線を引いたとき、その線上にあるＷＣ粒子と結合相の界面数である。
脱β層において、このＷＣ接着度が０．５５以上であるとき、耐塑性変形性が向上する。
【００２４】
ＷＣ接着度は、次のようにして測定する。すなわち、硬質被覆層を設けるどの面においても、ＷＣ基超硬合金基体の組織は同じといえるため、脱β層の平均の厚さを測定した面と同じ面に限らない硬質被覆層を設ける面（逃げ面となる面が好ましいが、逃げ面となる面に限定されない）に対して垂直な断面に対し、脱β層の平均の厚さの範囲内の領域において、ＷＣ基超硬合金基体の表面と平行にＷＣ／ＷＣ界面を１０個以上横切る線を任意の間隔（例えば、１〜５μｍ）で５本引いて、各線毎のＷＣ接着度を求め平均値を算出する。
【００２５】
３．ビッカース硬度の差
ＷＣ基超硬合金の表面におけるビッカース硬度と該表面から内部へ３００μｍにおけるビッカース硬度の差とが１８０〜２３０Ｈｖであることが好ましい。
その理由は、ビッカース硬度の差がこの範囲にあるとき、脱β層における耐チッピング性と耐塑性変形性が向上するためである。
【００２６】
ビッカース硬度の差は、次のようにして求める。すなわち、ＷＣ基超硬合金基体の表面（詳細は後述する）から同基体内部へ５μｍ入った位置から、さらに前記表面に対して水平方向で同基体内部に向かって５μｍ毎に脱β層の平均の厚さの範囲に至るまで、前記表面に平行にビッカース硬度測定の圧痕が重ならない間隔（例えば、１００μｍ）にて５点ずつビッカース硬度を測定し、その最低値を求める。一方、前記表面から同基体内部へ３００μｍの位置において、前記表面に平行にビッカース硬度測定の圧痕が重ならない間隔（例えば、１００μｍ）にて５点のビッカース硬度を測定し、その平均値を求める。そして、前記最低値と前記平均値との差を算出する。なお、試験荷重は５Ｎである。
【００２７】
ここで、前述のＷＣ基超硬合金基体の表面のビッカース硬度の測定を行う面は、脱β層の平均の厚さやＷＣ接着度を測定した垂直断面では行わず、ＷＣ基超硬合金基体の表面（逃げ面となる面が好ましいが、逃げ面となる面に限定されない）を、例えば、図３に示すように、この表面とθ（１０〜３０度の範囲で測定が容易となる角度（１１））の角度をなすように傾斜した研磨面（１０）を設け、この研磨面上でビッカース硬度を測定する。
【００２８】
このようにする理由は、ＷＣ基超硬合金基体の表面から３００μｍまでの領域でビッカース硬度を測定すると、特に、表面に近い領域（例えば、５μｍ）では、測定時にＷＣ基超硬合金基体に欠けが生じ正確な測定を行うことができなくなる虞があるためである。
【００２９】
ここで、θの角度をなす傾斜した研磨面と前記表面との交差する位置は、ビッカース硬度の測定にあたりＷＣ基超硬合金基体に欠けが生じない位置とし、垂直断面における表面位置と同じに扱う。
【００３０】
ただし、脱β層の平均の厚さ、ビッカース硬度を測定するＷＣ基超硬合金基体の位置は、共に、垂直断面における位置であるため、前記傾斜した研磨面でビッカース硬度を測定するにあたり、測定位置の換算が必要であり、例えば、図３に示すように、ＷＣ基超硬合金基体における表面から内部への距離（Ｈ）（１３）と交差面からの距離（Ｌ）（１２）との間には、
（ＷＣ基超硬合金基体における表面から内部への距離（Ｈ））／ｓｉｎθ＝交差面からの距離（Ｌ）
となるように測定位置を決定する。
例えば、ＷＣ基超硬合金基体の表面（詳細は後述する）から同基体内部へ５μｍ入った位置は、５／ｓｉｎθμｍとなる。
【００３１】
製造方法：
ＷＣ基超硬合金は、例えば、以下のようにして製造することができる。
原料のＷＣ粉末として、平均粒径が１．４〜３．３μｍの細粒のＷＣ粒子αと、平均粒径が６．０〜６．５μｍの粗粒のＷＣ粒子βを準備する。
【００３２】
次に、このＷＣ粒子αとＷＣ粒子βに対して、Ｃｏ粉末、および、ＴｉＣ、ＴｉＮ、ＮｂＣ、ＴａＣ、（Ｎｂ、Ｔａ）Ｃ、（Ｔｉ、Ｗ）Ｃ、（Ｔｉ、Ｗ）ＣＮ、Ｃｒ３Ｃ２の各粉末の少なくとも１種を所定組成となるように配合する。ここで、好ましくは、脱β層において、粒径が０．１〜２．０μｍの細粒の群に分類されるＷＣ粒子の占める面積（Ｓα）と粒径が３．０〜１０μｍの粗粒の群に分類されるＷＣ粒子の占める面積（Ｓβ）の関係、Ｓα／（Ｓα＋Ｓβ）が所定値となるように、例えば、（ＷＣ粒子αの質量％）／（ＷＣ粒子αの質量％＋ＷＣ粒子βの質量％）＝０．１〜０．２となるように、粒径の異なるＷＣ粒子をアトライターにより配合し、スラリーを作製する。
【００３３】
続いて、このスラリーをスプレードライヤーにて、造粒・乾燥して造粒粉末を得て、この造粒粉末をプレス成形し、焼結、冷却を行って、ＷＣ基超硬合金（焼結体）を作製する。
そして、このＷＣ基超硬合金（焼結体）を切削加工して、所望の大きさ・形状の工具基体を得る。
【００３４】
硬質被覆層：
ＷＣ基超硬合金基体を被覆する硬質被覆層は、Ｔｉの炭化物または窒化物、ＴｉとＡｌの複合炭窒化物等の公知の組成のものを１層または２層以上、公知の方法により形成する。
【実施例】
【００３５】
本発明のＷＣ基超硬合金基体および該超硬合金基体を用いた切削工具について、実施例により説明を行うが、本発明は実施例に限定されるものではない。
【００３６】
焼結用の粉末として、表１に示す平均粒径が１．５〜３．３μｍの微粒のＷＣ粒子α（ＷＣ−α）と、同６．２μｍの粗粒のＷＣ粒子β（ＷＣ−β）、Ｃｏ、および、ＴｉＣ、ＴｉＮ、ＮｂＣ、ＴａＣ、（Ｎｂ、Ｔａ）Ｃ、（Ｔｉ、Ｗ）Ｃ、（Ｔｉ、Ｗ）ＣＮ、Ｃｒ３Ｃ２の各粉末を準備し、表１、表２に示すように配合し、焼結用の粉末を作製した。その後、アトライターで５時間湿式混合してスラリーを製造した。そして、造粒・乾燥して造粒粉末を得て、この造粒粉末を１５０ＭＰａ圧力でプレス成形し、ＩＳＯ形状ＣＮＭＧ１２０４０８の圧粉成形体を得た。
【００３７】
続いて、脱脂を行い、１３５０℃の２ｋＰａのＮ２雰囲気下で４０分間保持し、１４５０℃の１０−１Ｐａ以下の真空雰囲気下で６０分間保持して、アルゴン雰囲気中で２０℃／分の冷却速度で冷却した。
次に、プレス加工、研削加工を行い、ＩＳＯ形状ＣＮＭＧ１２０４０８に整え、表３に示すＷＣ基超硬合金基体１〜４（以下、本発明工具基体１〜４という）を作製した。
【００３８】
比較のために、表４に示す比較例のＷＣ基超硬合金基体１〜３(以下、比較例工具基体１〜３という)を製造した。
その製造工程は、表１、表２の原料粉をもとに、本発明工具基体１〜４の製造工程と同様に、ＩＳＯ形状ＣＮＭＧ１２０４０８のＷＣ基超硬合金基体１〜３（以下、比較工具基体１〜３という）を作製した。
【００３９】
そして、本発明工具基体１〜４および比較工具基体１〜３に対して、前述のとおりに、脱β層の平均の厚さ、ＷＣ接着度、ビッカース硬度の差を測定した。ビッカース硬度の測定にあたり、θは１０度であった。その結果をそれぞれ表３および４に示す。なお、本発明工具基体１〜４、比較工具基体１〜３のいずれにおいても、細粒または粗粒の群に分類されるＷＣ粒子の数が全ＷＣ粒子数の８０％以上を占めていた。
【００４０】
【表１】
2022000532.tif 000003
【００４１】
【表２】
2022000532.tif 000004
【００４２】
【表３】
2022000532.tif 000005
【００４３】
【表４】
2022000532.tif 000006
【００４４】
前記本発明工具基体１〜４および比較工具基体１〜３の表面に、表５に示す平均層厚の硬質被覆層をＣＶＤ法で被覆形成し、本発明表面被覆ＷＣ基超硬合金製切削工具（以下、本発明被覆工具という）１〜４、比較例表面被覆ＷＣ基超硬合金製切削工具（以下、比較被覆工具という）１〜３を作製した。
【００４５】
【表５】
2022000532.tif 000007
【００４６】
前記各被覆工具について、以下に示す、乾式の外周連続切削加工を実施し、切刃の逃げ面塑性変形量を測定するとともに、切刃の損耗状態を観察した。
【００４７】
切削条件：
被削材：ＳＮＣＭ４３９のφ２００丸棒
切削速度：１００ｍ／ｍｉｎ
切込み：１．５ｍｍ
送り：１．０ｍｍ／ｒｅｖ
切削時間：０．５分
【００４８】
本切削試験では、切刃の逃げ面塑性変形量として次のものを採用した。すなわち、切削前の変形していない切刃稜線を基準とし、切削によって切刃稜線が押し込まれて変形した量を切刃の逃げ面塑性変形量とした。具体的には、図４に示すように、工具の主切刃側逃げ面（９）について、切刃から十分離れた位置で切刃（１４）側逃げ面（９）とすくい面（８）が交差する稜線上に線分を引き、同線分を切刃部方向に延伸し、延伸した線分（１６）と切刃部稜線間の距離（延伸した線分の垂直方向）が最も離れている部分を測定し、これを切刃の逃げ面塑性変形量（１５）とした。また、切削時間終了後に切刃の損耗状態を観察した。
表６にその結果を示す。
【００４９】
【表６】
2022000532.tif 000008
【００５０】
表６に示すように、本発明被覆工具は、寿命に影響を及ぼす逃げ面塑性変形量が少なく、偏摩耗や欠損を発生することなく、優れた耐塑性変形性を発揮する。これに対して、比較被覆工具は、所定の切削時間において工具の塑性変形が大きく、所定の被削材寸法を得る加工を行うことが困難である。
【産業上の利用可能性】
【００５１】
以上のとおり、本発明の超硬合金および切削工具は、鋼の高能率加工に用いた場合であっても、優れた耐塑性変形性とともに、優れた耐チッピング性を有するが、他の被削材、切削条件に適用した場合にも、長期の使用にわたって優れた切削性能を発揮し、工具の長寿命化が図られる。
【符号の説明】
【００５２】
１  硬質被覆層
２  ＷＣ基超硬合金基体
３  細粒に分類されるＷＣ粒子
４  粗粒に分類されるＷＣ粒子
５  β相
６  ＷＣ基超硬合金基体の表面
７  β相を有しない層状の領域（脱β層）
８  すくい面
９  逃げ面
１０  傾斜した研磨面
１１  角度（θ）
１２  交差面からの距離（Ｌ)
１３  ＷＣ基超硬合金基体の表面（例えば、逃げ面）から内部への距離（Ｈ）
１４  切刃
１５  逃げ面塑性変形量
１６  逃げ面とすくい面の交差する稜線を延伸した線分
【図１】
2022000532.tif 000009
【図２】
2022000532.tif 000010
【図３】
2022000532.tif 000011
【図４】
2022000532.tif 000012